FR 2827855 A1 20030131 FR 0109900 A 20010725 VITRAGE MUNI D'UN EMPILEMENT DE COUCHES MINCES REFLECHISSANT LES INFRAROUGES ET/OU LE RAYONNEMENT SOLAIRE L'invention concerne les substrats transparents, de préférence rigides du type verre, qui sont munis d'empilements de couches minces comprenant au moins une couche à comportement métallique pouvant agir sur te rayonnement solaire et/ou le rayonnement infrarouge de grande longueur d'onde, en vue de constituer des vitrages. L'invention s'intéresse aux empilements alternant des couches à base d'argent et des couches en matériau diélectrique du type oxyde métallique ou nitrure de silicium, permettant de conférer aux vitrages des propriétés de protection solaire ou de basse émissivité (double-vitrage de bâtiment, parebrise feuilleté de véhicule,...). Elle s'intéresse plus particulièrement aux substrats verriers munis de tels empilements et qui doivent subir des opérations de transformation impliquant un traitement thermique à au moins 5000 C : il peut notamment s'agir d'une trempe, d'un recuit ou d'un bombage. Plutôt que de déposer les couches sur le verre après son traitement thermique (ce qui pose des problèmes technologiques importants), on a, dans un premier temps, cherché à adapter les empilements de couches pour qu'ils puissent subir de tels traitements tout en gardant l'essentiel de leurs propriétés thermiques. Le but était donc d'éviter la détérioration des couches fonctionnelles, les couches d'argent notamment. Une solution, exposée dans te brevet EP-506 507, consiste à protéger les couches d'argent en les encadrant par des couches métalliques venant protéger les couches d'argent. On a alors un empilement bombable ou trempabte, dans la mesure où il est au moins aussi performant dans ta réflexion des infrarouges ou du rayonnement solaire avant qu'après le bombage ou la trempe. Cependant, l'oxydation/la modification des couches ayant protégé les couches d'argent sous l'effet de la chaleur conduisent à modifier sensiblement les propriétés optiques de l'empilement, notamment en induisant une augmentation de la transmission lumineuse et une modification de La colorimétrie en réflexion. Et ce chauffage tend également à créer des défauts optiques : des piqûres et/ou diverses altérations de petite taille conduisant à un niveau de flou significatif (on entend généralement par "altérations de petite taille"des défauts de taille inférieure à 5 micromètres, tandis que des"piqûres" s'entendent par des défauts de taille au-delà de 50 micromètres, notamment entre 50 et 100 micromètres, avec bien sûr la possibilité d'avoir également des défauts de taille intermédiaire, c'est-à-dire entre 5 et 50 micromètres). Dans un second temps, on a alors cherché à mettre au point de tels empilements de couches minces qui soient capables de conserver à la fois leurs propriétés thermiques et leurs propriétés optiques après traitement thermique, en minimisant toute apparition de défauts optiques. L'enjeu était d'avoir ainsi des empilements de couches minces à performances optiques/thermiques fixes, qu'ils aient ou non à subir des traitements thermiques. Une première solution a été proposée dans le brevet EP-718 250. Elle préconise d'utiliser au-dessus de la ou des couches fonctionnelles à base d'argent des couches-barrière à la diffusion de l'oxygène, notamment à base de nitrure de silicium, et de déposer directement les couches d'argent sur le revêtement diélectrique sous-jacent, sans interposition de couches de primage ou de couches métalliques de protection. Elle propose des empilements du type : ShN4/ZnO/Ag/Nb/ZnO/ShN4 ou Sn02/ZnO/Ag/Nb/ShN4 Une seconde solution a été proposée dans le brevet EP-847 965 : elle est davantage axée sur des empilements comprenant deux couches d'argent, et décrit l'utilisation à la fois d'une couche-barrière au-dessus des couches d'argent (comme précédemment) et d'une couche absorbante ou stabilisante, adjacente auxdites couches d'argent et permettant de Les stabiliser. Elle décrit des empilements du type Sn02/ZnO/Ag/Nb/ShN4/ZnO/Ag/Nb/WO) ou ZnO ou Sn02/ShN4 Dans les deux solutions, on remarque La présence de la couche métallique, en niobium en l'occurrence, sur les couches d'argent, permettant d'éviter aux couches d'argent le contact avec une atmosphère réactive oxydante ou nitrurante lors du dépôt par pulvérisation réactive respectivement de la couche de ZnO ou de la couche de Si3N4. Ces solutions sont satisfaisantes dans la plupart des cas. Cependant, on a de plus en plus besoin d'avoir des verres aux galbes très prononcés et/ou de forme complexe (double courbure, courbure en forme de S...). C'est tout particulièrement le cas des verres servant à faire des parebrise automobile ou des vitrines. Et dans ce cas, on impose aux verres des traitements localement différenciés, sur le plan thermique et/ou mécanique, comme cela est notamment décrit dans les brevets FR-2 599 357, US-6 158 247, US-4 915 722 ou US-4 764 196. Cela est particulièrement sollicitant pour les empilements de couches minces : on peut alors avoir l'apparition de défauts optiques localisés, de légères variations d'aspect en réflexion d'un point à un autre du vitrage. L'invention a alors pour but de pallier cet inconvénient en cherchant à améliorer les empilements de couches minces décrits plus haut, notamment en cherchant à améliorer leur comportement face à des traitements thermiques sollicitant du type bombage et/ou trempe. L'invention vise notamment à conserver les performances thermiques des empilements, à minimiser toute modification optique de ceux-ci, toute apparition de défauts optiques. Elle cherche plus particulièrement à conserver l'homogénéité d'aspect optique des verres revêtus après traitement thermique, d'un verre à un autre et/ou d'une zone à une autre d'un même verre, et ceci même en cas de traitement localement différencié d'un point à un autre du vitrage. Il s'agit notamment de limiter au mieux toute variation optique d'un point à un autre du vitrage, notamment, dans te cas d'un verre devant être bombé, d'une zone faiblement ou non bombée à une zone fortement bombée. L'invention a tout d'abord pour objet un vitrage comprenant au moins un substrat transparent, notamment en verre, muni d'un empilement de couches minces comportant une alternance de n couches fonctionnelles A à propriétés de réflexion dans l'infrarouge et/ou dans le rayonnement solaire, notamment métalliques, et de n+1 revêtements B avec n ; : : : 1. Lesdits revêtements B comportent une ou une superposition de couches en matériau diélectrique, de manière à ce que chaque couche fonctionnelle A soit disposée entre deux revêtements B. L'empilement présente en outre les caractéristiques suivantes : (i)-ta ou chacune des couches fonctionnelles A est directement en contact avec te revêtement diélectrique B disposé au-dessus d'elle, (ii)-ta ou chacune des couches fonctionnelles A est en contact avec te revêtement diélectrique B disposé au-dessous d'elles par l'intermédiaire d'une couche C absorbante au moins dans le visible, du type métallique éventuellement nitruré. L'invention va ainsi à l'encontre de ce qui se fait usuellement, puisqu'elle supprime la couche métallique sacrificielle au-dessus des couches fonctionnelles, en argent notamment, et qu'elle ta déplace pour ta disposer endessous de celles-ci. En fait, de façon surprenante, il a été montré qu'une fine couche métallique sous la couche fonctionnelle aidait grandement à la stabiliser pendant les traitements thermiques, même les plus sollicitant, et ceci de façon plus efficace que dans une configuration où elle se trouverait au-dessus des couches fonctionnelles (dans tout te reste du texte, on parlera indifféremment de couche Ag ou de couche fonctionnelle A, par souci de concision, sachant que les couches en argent sont les plus usuelles pour les applications envisagées dans l'invention, mais l'invention s'applique de façon identique à d'autres couches métalliques réfléchissantes, comme des alliages d'argent, contenant notamment du titane ou du palladium, ou des couches à base d'or). En effet, il est possible, lors de la fabrication de l'empilement, d'éviter la détérioration de l'Ag pendant te dépôt de la couche suivante en oxyde ou en nitrure par pulvérisation réactive. Différentes possibilités seront détaillées par la suite. En outre, la présence de cette couche "sacrificielle" pendant le traitement thermique de l'empilement tend à entraîner plus de flou que dans une configuration où elle se trouverait en-dessous des couches fonctionnelles. Elle tend de fait à abaisser ta qualité optique de l'empilement après traitement thermique. Cette configuration particulière des couches Ag a permis de supprimer l'essentiel des défauts optiques, notamment un défaut de type voile, sur l'empilement de couches minces après traitement thermique. Avantageusement l'épaisseur de ta ou des couches absorbantes C est inférieure ou égale à 1 nm, notamment inférieure ou égale à 0,7 ou 0,6 ou 0,5 nm. Elle est par exemple d'environ 0,2 à 0,5 nm. Le terme de couche est avéré particulièrement approprié. Avantageusement, la ou chacun des revêtements B qui se trouve directement au-dessus d'une couche fonctionnelle A commence par une couche D à base d'oxyde (s) métallique (s). Cela revient à dire qu'il y a un contact direct entre la ou chacune des couches fonctionnelles et la couche d'oxyde (s) métallique (s) qui la surmonte (ou au moins pour l'une des couches fonctionnelles). Cette couche d'oxyde peut remplir la fonction de stabilisation mentionnée dans le brevet EP-847 965 précité. Elle peut permettre de stabiliser l'argent, en particulier en cas de traitement thermique. Elle tend aussi à favoriser l'adhésion de l'ensemble de l'empilement. De préférence, il s'agit d'une couche à base d'oxyde de zinc ou d'un oxyde mixte de zinc et d'un autre métal (du type Al). Il peut aussi s'agir d'oxydes comprenant au moins un des métaux suivants : Al, Ti, Sn, Zr, Nb, W, Ta. Quand on dépose l'ensemble des couches par pulvérisation cathodique, des précautions sont nécessaires pour que le dépôt de la couche d'oxyde ne détériore pas la couche Ag sous-jacente. En fait, il est préférable que l'oxyde soit déposé de façon à être (légèrement) sous-stoechiométrique en oxygène, tout en restant en-deça du seuil en dessous duquel la couche d'oxyde deviendrait absorbante dans le visible. S'il s'agit de ZnOx (ou d'un oxyde mixte), il est ainsi préférable que x soit légèrement inférieur à 1 (par exemple de 0,88 à 0,98, notamment de 0,90 à 0,95). Le contrôle de la stoechiométrique en oxygène peut se faire de différentes façons : on peut utiliser un mode de dépôt par contrôle du plasma dit P. E. M. (Plasma Emission Monitoring). On peut aussi utiliser une pulvérisation non réactive en utilisant une cible d'oxyde, une cible de céramique à base de de zinc et d'oxygène et éventuellement d'aluminium par exemple. Cette couche D est de préférence d'épaisseur limitée ; elle est par exemple de 2 à 30 nm, notamment de 5 à 10 nm. Avantageusement encore, le ou chacun des revêtements B qui se trouve juste en dessous d'une couche fonctionnelle A se termine par une couche D'à base d'oxyde (s) métallique (s). Il peut s'agir du même oxyde de zinc ou oxyde mixte contenant du zinc que pour les couches D décrites plus haut. Par contre, il n'est pas nécessaire ici d'en contrôler la stoechiométrie en oxygène aussi précisément : les couches peuventêtre des couches stoechiométriques. Les couches contenant du ZnO sont particulièrement intéressantes, car elles ont la propriété de bien mouiller l'argent, de faciliter sa croissance cristalline dans la mesure où le ZnO et l'argent cristallisent de façon similaire avec des paramètres de maille proches : l'argent va pouvoir croître de façon colonnaire sur une couche bien cristallisée. La cristallisation de l'oxyde de zinc se transfère alors à l'argent par un phénomène connu sous le terme d'hétéroépitaxie. Ce transfert de cristallisation, cette mouillabilité entre la couche contenant Le ZnO et la couche Ag sont maintenus malgré l'interposition d'une couche absorbante C dans la mesure où cette dernière est suffisamment mince (au plus 1 nm). La couche D'a de préférence une épaisseur comprise entre 6 et 15 nm. En résumé, les couches C stabilisent les couches d'Ag lors de traitements thermiques, sans diminuer leur aptitude à cristalliser et sans induire une absorption lumineuse trop forte, si l'on sélectionne de façon appropriée leur localisation et leur épaisseur. Les couches D'peuvent favoriser le nappage/la cristallisation des couches Ag (ce qui limite du même coup une cristallisation post-dépôt de l'argent, sous l'effet d'un traitement thermique, pouvant conduire à une évolution de ses propriétés), et les couches D peuvent servir à stabiliser l'argent, l'empêcher notamment de migrer sous forme d'îlots. Pour éviter que les couches Ag ne se détériorent par diffusion à chaud d'oxygène provenant de l'atmosphère ambiante, il est préférable de prévoir au moins dans le (n + 1) ème revêtement B (c'est-à-dire le dernier en comptant à partir du substrat), une couche apte à faire barrière à l'oxygène. Il s'agit de préférence de couches à base de nitrure d'aluminium et/ou de nitrure de silicium. Avantageusement, tous les revêtements B comprennent une telle couche-barrière. De cette façon, chacune des couches fonctionnelles A se trouve encadrée par deux couches-barrières à l'oxygène, mais qui peuvent aussi, éventuellement, être des barrières à la diffusion d'espèces migrant du verre, des alcalins notamment. De préférence, ces couches-barrières ont une épaisseur d'au moins 5 nm, notamment d'au moins 10 nm, par exemple comprise entre 15 et 50 nm ou entre 20 et 40 ou entre 22 et 30 nm quand elles ne se trouvent pas entre deux couches fonctionnelles. Elles sont de préférence d'une épaisseur sensiblement plus importante quand elles se trouvent entre deux couches fonctionnelles, en étant notamment d'une épaisseur d'au moins 10 nm, notamment d'au moins 40 nm, par exemple comprise entre 40 et 50 ou 70 nm. Un mode de réalisation non limitatif de l'invention consiste à prévoir un empilement comprenant une ou deux fois ta séquence : .../ZnO/Ti/Ag/ZnO/... le ZnO pouvant contenir un autre métal minoritaire par rapport à Zn du type Al, et te ZnO au-dessus de la couche Ag étant de préférence légèrement sousstoechiométrique en oxygène (tout du moins avant traitement thermique postdépôt). On peut avoir deux fois cette séquence, dans un empilement du type : Substrat/Si3N4 (1)/ZnO/Ti/Ag/ZnO/ShN4 (')/ZnO/Ti/Ag/ZnO/Si3N4 (3) le ShN4 pouvant contenir un autre métal ou élément minoritaire par rapport au Si, comme un métal (Al) ou du bore et le ZnO pouvant contenir un métal minoritaire également. On peut, en variante, supprimer les couches (1) et/ou (2) de Si3N4, par exemple en les remplaçant par une couche d'oxyde (SnOz, oxyde mixte de zinc et d'étain...) ou en épaississant en conséquence la couche de ZnO qui leur est adjacente. De préférence, dans ce type d'empilement à deux couches d'argent, ta couche à base de Si3N4 entre tes deux couches d'argent est par exemple d'au moins 50 nm, notamment d'une épaisseur comprise entre 55 et 70 nm. Du côté opposé à chacune des couches d'argent, il est préférable de prévoir des couches à base de Si3N4 d'au moins 15 nm, notamment d'une épaisseur comprise entre 20 et 30 nm. Avec une telle configuration d'empilement, les substrats revêtus selon l'invention peuvent subir des traitements de plus de 500 C en vue d'un bombage, d'une trempe ou d'un recuit notamment (même des traitements de bombage différenciés d'un point à un autre du substrat), avec une variation de transmission lumineuse ATL (mesurée selon l'Illuminant D65) entre avant et après le bombage d'au plus 5 %, notamment d'au plus 4 % et/ou une variation de colorimétrie en réflexion AE* entre avant et après le bombage d'au plus 4, notamment d'au plus 3. AE est exprimé de la façon suivante dans le système de colorimétrie L, a*, b* : AE = (A L* + fla*2 + Ab*2) % * Ces valeurs de AE et de ATL sont notamment vérifiées pour des vitrages à structure feuilletée du type : verre/feuille thermoplastique comme du PVB/empitement de couches/verre. En outre, on remarque une remarquable homogénéité d'aspect sur toute la surface du substrat revêtu. Le substrat (en verre) revêtu peut ensuite être monté en vitrage feuilleté, en l'associant de façon connue avec un autre verre par l'intermédiaire d'une feuille au moins en polymère thermoplastique. L'empilement est disposé de façon à être en contact avec ladite feuille thermoplastique, à l'intérieur du vitrage. Il présente une adhérence satisfaisante à ladite feuille. Il peut aussi être monté en vitrage feuilleté dit asymétrique, en l'associant avec au moins une feuille de polymère du type polyuréthane à propriétés d'absorption d'énergie éventuellement associée à une autre couche de polymère à propriétés auto-cicatrisante (on peut se reporter aux brevets EP-132 198, EP-131 523 et EP-389 354 pour plus de détails sur ce type de feuilleté). Le vitrage feuilleté obtenu peut être utilisé comme parebrise ou vitre latérale de véhicules. Le substrat revêtu peut aussi être utilisé en vitrage monolithique (seul) ou être associé à un autre verre au moins par une lame de gaz pour faire un vitrage multiple isolant (double vitrage). Dans ce cas, l'empilement fait de préférence face à la lame de gaz intermédiaire. Comme évoqué plus haut, une application particulièrement visée dans l'invention concerne les vitrages pour véhicule, notamment les parebrise et les vitres latérales. Grâce à l'empilement de couches selon l'invention, les parebrise et latérales peuvent avoir des propriétés antisolaires remarquables. Ils peuvent aussi servir de vitrages chauffants, dégivrants notamment, en prévoyant les amenées de courant appropriées. Avantageusement, le substrat subit, une fois muni de l'empilement de couches minces, un traitement thermique à plus de 500 C en vue d'un bombage, avec après bombage une couleur en réflexion extérieure dans les bleus, dans les verts ou dans les bleu-verts. L'invention sera décrite à présent de façon plus détaillée à l'aide des exemples suivants non limitatifs. Dans tous les exemples suivants, les couches sont déposées par pulvérisation cathodique assistée par champ magnétique, sur un verre clair silico-sodo-calcique de 2,1 mm d'épaisseur de type Planilux (verre commercialisé par Saint Gobain Glass). Les couches à base de nitrure de silicium sont déposées à partir de cibles de Si dopé Al ou B en atmosphère nitrurante. Les couches à base d'Ag sont déposées à partir de cibles Ag en atmosphère inerte, et les couches à base de Ti à partir de cible de Ti en atmosphère inerte également. Les couches en ZnO sont déposées à partir de cibles de Zn contenant de 1 à 4 % d'Al en poids. Celles situées en dessous des couches d'Ag ont une stoechiométrie en oxygène standard, celles déposées directement sur les couches d'argent sont légèrement sous-stoechiométriques en oxygène tout en restant transparentes dans le visible, le contrôle de la stoechiométrie s'effectuant par P. E. M. EXEMPLES 1 et 2 Ces exemples ont trait à l'empilement suivant : Verre/Si3N4 : At/ZnO : Al/Ti/ Ag/Zn01-xAlISi3N4 : Al/ ZnO : Al/Ti/ Ag/Zn01-x : Al/ Si3N4 : Al Si3N4 : Al signifie que le nitrure contient de L'aluminium. Il en est de même pour ZnO : Al. Zn01-x : Al signifie en outre que l'oxyde est déposé en légère sousstoechiométrie d'oxygène, sans être aborbant dans le visible. Le tableau 1 suivant récapitule l'empilement de couches, avec Les épaisseurs indiquées en nanomètres pour chacun des deux exemples : verre Exemple 1 Exemple 2 Si3N4 : Al 22, 5 nm 22, 5 nm ZnO : Al 8 nm 8 nm Ti 0, 4 nm 0, 5 nm Ag 8, 7 nm 8, 7 nm ZnO-x : Al 6nm 6nm Si3N4 : Al 62 nm 62 nm ZnO : Al 10 nm 10 nm Ti 0,6 nm 0,5 nm Ag 9, 7 nm 9, 7 nm ZnO-x : Al 5 nm 5 nm ShN4 : Al 26 nm 26 nm Tableau 1 EXEMPLES 3 et 4 COMPARATIFS Ils sont identiques à l'exemple 1, à part la caractéristique suivante : on a supprimé les couches en Ti sous les couches d'argent. On a par contre ajouté des couches de Ti au-dessus de chacune des couches d'argent. Le tableau 2 suivant L'empilement de couches, avec les épaisseurs indiquées en nanomètres pour chacun des deux exemples : verre Exemple 3 comp. Exemple 4 comp. Si3N4 : At 22,5 nm 22,5 nm ZnO : Al 8 nm 8 nm Ag 8, 7 nm 8, 7 nm Ti 0, 5 nm 1 nm Zn01-x : Al 6nm 6nm Si3N4 : Al 62 nm 62 nm ZnO : Al 10 nm 10 nm Ag 9, 7 nm 9, 7 nm Ti 0, 5 nm 0, 5 nm ZnO-x : Al 5nm 5nm Si3N4 : Al 26 nm 26 nm Tableau 2 EXEMPLE 5 COMPARATIF L'empilement de couches est le même qu'à l'exemple 1, mais les deux couches de ZnO : At au-dessus des couches d'argent ont cette fois une stoechiométrie en oxygène différente de cette de L'exemple 1 : ces couches sont en Zn01+x : Al, cette écriture traduisant te fait que ces couches sont en surstoechiométrie en oxygène (telles que déposées, avant traitement thermique) EXEMPLE 6 COMPARATIF L'empilement est te même qu'à l'exemple 1, mais tes deux couches de ZnO1-y : At au-dessus des couches d'Ag sont nettement plus sousstoechiométriques en oxygène : elles commencent à être absorbantes. EXEMPLE 7 L'empilement est le même qu'à l'exemple 1, mais l'ensemble des couches à base de ZnO : Al, donc à la fois les couches sur les couches d'argent et sous les couches d'argent, sont en légère sous-stoechiométrie en oxygène sans être absorbantes : elles sont toutes du type ZnO1-x : At avec la convention précédente. EXEMPLES 8 ET 9 Ces deux exemples reprennent le type de séquence de couches de l'exemple 1, mais toutes les couches à base de ZnO : At sont stoechiométriques en oxyène, et les couches ont des épaisseurs un peu différentes. Le tableau 3 suivant récapitule l'empilement de couches, avec les épaisseurs indiquées en nanomètres pour chacun de ces deux exemples : verre Exemple 8 Exemple 9 Si3N4 : Al 21, 5 nm 23 nm ZnO : Al 8 nm 8 nm Ti 0, 2 nm 0,4 nm Ag 8, 4 nm 10, 7 nm ZnO : Al 5nm 5nm Si3N4 : Al 67, 1 nm 63, 5 nm ZnO : AL8 nm8 nm Ti 0, 2 nm 0, 6 nm Ag 10, 6 nm 11, 8 nm ZnO : Al 5nm 5nm Si3N4 : Al 20, 3 nm 23 nm Tableau 3 EXEMPLES 8 BIS ET 9 BIS Ces exemples sont identiques respectivement aux exemples 8 et 9, à la différence près que, comme dans le cas de l'exemple 1, les couches à base de Zn01-x : Al au dessus des couches d'argent sont déposées de façon à être légèrement sous-stoechiométriques en oxygène. On a fait subir à l'ensemble de ces verres revêtus une opération de bombage globalement à plus de 500 C, avec des zones localement à forte courbure. On a ensuite évalué la variation d'aspect des verres avant et après traitement thermique, par la mesure de la variation de transmisison lumineuse ATL en pourcentage (variation moyennée seton Uttunminant D 65) et de la variation d'aspect AE (sans unité) en réflexion extérieure (dont la formule a été rappelée plus haut). On a aussi évalué La qualité optique globale du verre après traitement thermique, en observant s'il y a eu apparition de défauts localisés ou non du type piqûres, flou. On a ensuite monté chacun des verres bombés en vitrages feuilletés à l'aide d'un second verre identiquement bombé mais dépourvu de couches minces et d'une feuille de polyvinylbutyral PVB de 0,76 mm d'épaisseur, de façon à ce que l'empilement soit en face 3 (en considérant le feuilleté comme un parebrise déjà monté dans la voiture, en numérotant la face des verres en partant de la face la plus extérieure par rapport à la voiture). On leur à fait ensuite subir le test d'adhésion mécanique connu sous le nom de test Pummel, consistant à évaluer l'adhésion entre le PVB et chacun des verres (sachant que la présence des couches à l'interface verre/PVB peut La modifier de façon négative). Ce test consiste à disposer les verres dans une enceinte réfrigérée à -200C pendant quatre heures, puis à prendre un marteau de 500 grammes à tête hémisphérique et à en frapper le verre dès sa sortie de l'enceinte réfrigérée, le verre étant posé sur un chevalet penché à 45 par rapport à l'horizontale et installé de façon à ce que le plan médian du verre fasse un angle de 50 avec le plan d'inclinaison du chevalet (le verre est posé sur le chevalet en le maintenant appuyé par sa base seulement contre le chevalet.) Le vitrage feuilleté est frappé avec le marteau selon une ligne parallèle à la base du verre. On estime ensuite l'adhésion par comparaison avec des spécimens, une fois que les vitrages feuilletés sont à nouveau à température ambiante. Le"score"des vitrages est ensuite évalué : - entre 0 et 1, on a un vitrage feuilleté sans adhésion verre/PVB - entre 2 et 3, l'adhésion est moyenne - entre 4 et 6, l'adhésion est optimale -au-delà de 6 elle est trop importante, ce qui n'est pas satisfaisant en termes de sécurité. Les résultats sont indiqués dans le tableau 4 ci-dessous pour certains des exemples. Qualité optique Résultat au test ATL AE après traitement Pummel thermique Exemple 1 Très bonne qualité 4 4 3 Exemple 2 Bonne qualité 4 4 3 Exemple 3 Flou 4 4 3 Exemple 4 Flou 1 > 4 > 3 Exemple 5 Flou, piqûres 1 4 3 Exemple 6 Flou 1 4-5 3-4 Exemple 7 Bonne qualité 4 4-5 > 4 Tableau 4 En ce qui concerne les exemples 8,8 bis, 9 et 9 bis, leur qualité optique après bombage est jugée également satisfaisante, les exemples 8 bis et 9 bis étant respectivement un peu meilleurs que les exemples 8 et 9. Les valeurs de transmission lumineuse Tt (toujours selon l'Illuminant D 65) en %, de réflexion lumineuse côté extérieur Rext également en %, les valeurs de L*, a* et b* en réflexion extérieure (sans unité) pour les vitrages feuilletés utilisant les verres revêtus selon les exemples 8 bis et 9 bis sont données dans le tableau 5 cidessous : EXEMPLE 8 bis EXEMPLE 9 bis Tl 77, 12 75, 4 Rext 30, 0 32, 2 L* 40, 9 40, 4 a*-6, 02-2, 3 b*b*106-5, 1 Tableau 5 De ce tableau, on peut voir que le vitrage feuilleté selon l'exemple 8 bis a une couleur en réflexion extérieure dans les verts (résultats colorimétriques quasiment identiques à ceux de l'exemple 8 dans les mêmes conditions). Le vitrage feuilleté selon L'exempte 9 bis est plutôt dans les bleus en réflexion extérieure (tout comme le vitarge feuilleté selon l'exemple 9) : ces deux couleurs sont particulièrement recherchées pour les parebrise et vitres latérales de voitures. On peut ainsi moduler l'aspect en réflexion extérieure des vitrages selon t'invention, afin d'obtenir des couleurs agréables et/ou assorties à ta couleur de la carrosserie par exemple (bleu, vert, bleu-vert notamment). Cet ajustement colorimétrique se fait notamment en réglant l'épaisseur des couches de diélectriques, plus particulièrement dans le cas des exemples ci-dessus, l'épaisseur des couches à base de nitrure de silicium. Ces exemples montrent l'importance de la nature des couches qui sont en contact direct avec les couches d'Ag : on voit qu'il est important que les couches de Ti soient en dessous et non au-dessus des couches d'Ag (exemples 1 et 2 d'une part, 3 et 4 d'autre part), et qu'elles restent minces, avec un avantage à choisir ta seconde plus épaisse que la première, à épaisseur totale de Ti égale (comparaison des exemples 1 et 2). On vérifie aussi t'avantage à contrôler précisément ta stoechiométrie de l'oxyde métallique contigü aux couches d'argent : une sur-oxydation au dépôt des couches à base de ZnO sur l'argent est néfaste à tous points de vue, comme le montre l'exemple 5. Parmi les exemples figurant dans te tableau 4, en termes de qualité optique après bombage et de résultat au test Pummel, les exemples 1,2 et 7 sont clairement les meilleurs. REVENDICATIONS 1. Vitrage comprenant au moins un substrat transparent S, notamment en verre, muni d'un empilement de couches minces comportant une alternance de n couches fonctionnelles A à propriétés de réflexion dans l'infrarouge et/ou dans le rayonnement solaire, notamment métalliques, et de (n + 1) revêtements B avec n > 1, lesdits revêtements B comportant une ou une superposition de couches en matériau diélectrique de manière à ce que chaque couche fonctionnelle soit disposée entre deux revêtements B, caractérisé en ce que : - (i) ta ou chacune des couche (s) fonctionnelle (s) A est directement au contact avec le revêtement diélectrique B disposé au-dessus d'elle, - (ii) la ou chacune des couche (s) fonctionnelle (s) A est en contact avec la revêtement diélectrique B disposé au-dessous d'elle par l'intermédiaire d'une couche C absorbante au moins dans le visible, du type métallique éventuellement nitrurée. 2. Vitrage selon ta revendication 1, caractérisé en ce que l'épaisseur de ta ou de chacune des couches absorbantes C est inférieure ou égale à 1 nm, notamment inférieure ou égale à 0,7 ou 0,6 ou 0,5 nm. 3. Vitrage comprenant au moins un substrat transparent S, muni d'un empilement de couches minces comportant une alternance de n couches fonctionnelles A à propriétés de réflexion dans l'infrarouge et/ou dans le rayonnement solaire, notamment métalliques, et de (n + 1) revêtements B avec n > 2, lesdits revêtements B comportant une ou une superposition de couches en matériau diélectrique de manière à ce que chaque couche fonctionnelle A soit disposée entre deux revêtements B, caractérisé en ce que l'empilement comprend également des couches absorbantes dans te visible C, notamment métalliques et éventuellement nitrurées, dont l'épaisseur totale est inférieure ou égale à 2,5 nm, notamment inférieure ou égale à 2 ou 1,8 nm ou 1,4 nm. 4. Vitrage selon la revendication 3, caractérisé en ce que les couches absorbantes C sont disposées entre les couches fonctionnelles A et les revêtements B qui se trouvent au-dessous d'elles, avec de préférence la couche C la plus éloignée du substrat plus épaisse que les autres couches C. 5. Vitrage selon l'une des revendications précédentes, caractérisé en ce que la ou les couches absorbantes C sont à base de titane, de nickel, de chrome, de niobium, te zirconium, ou d'un alliage métallique contenant au moins l'un de ces métaux. 6. Vitrage selon l'une des revendications précédentes, caractérisé en ce que la ou chacune des couches fonctionnelles A est à base d'argent ou d'alliage d'argent, notamment avec du palladium ou du titane. 7. Vitrage selon l'une des revendications précédentes, caractérisé en ce que le ou chacun des revêtements B qui se trouve directement au-dessus d'une couche fonctionnelle A commence par une couche D à base d'oxyde (s) métallique (s). 8. Vitrage selon l'une des revendications précédentes, caractérisé en ce que le ou chacun des revêtements B qui se trouve juste en dessous d'une couche fonctionnelle A se termine par une couche D'à base d'oxyde (s) métallique (s). 9. Vitrage selon la revendication 7 et la revendication 8, caractérisé en ce que la couche D et/ou la couche D'sont à base d'oxyde de zinc ou d'un oxyde mixte de zinc et d'un autre métal du type Al. 10. Vitrage selon la revendication 7, caractérisé en ce que la couche D à base d'oxyde (s) métallique (s) est déposée de façon à être sous-stoechiométrique en oxygène, tout en restant en-deça du seuil en dessous duquel la couche deviendrait absorbante dans le visible. 11. Vitrage selon la revendication 7 ou la revendication 10, caractérisé en ce que la couche D à base d'oxyde (s) métallique (s) a une épaisseur de 2 à 30 nm, de préférence de 5 à 10 nm. 12. Vitrage selon la revendication 8 ou la revendication 9, caractérisé en ce que la couche D'à base d'oxyde (s) métallique (s) a une épaisseur de 6 à 15 nm. 13. Vitrage selon l'une des revendications précédentes, caractérisé en ce qu'au moins le (n + 1) ème revêtement B comprend une couche à base de nitrure de silicium et/ou de nitrure d'aluminium. 14. Vitrage selon la revendication 13, caractérisé en ce que tous les revêtements B comprennent une couche à base de nitrure de silicium et/ou de nitrure d'aluminium. 15. Vitrage selon t'une des revendications précédentes, caractérisé en ce que l'empilement comprend la séquence de couches suivantes : ZnO/Ti/Ag/ZnO avec notamment l'empilement complet suivant : Si3N4/ZnO/Ti/Ag/ZnO/5i3N4/ZnO/Ti/Ag/ZnO/Si3N4 les couches de Si3N4 et/ou de ZnO pouvant contenir un élément ou un métal minoritaire par rapport au Si ou à Zn du type Al ou du bore. 16. Vitrage selon l'une des revendications précédentes, caractérisé en ce que le substrat subit, une fois muni de l'empilement de couches minces, un traitement thermique à plus de 5000 (du type bombage, trempe, recuit, avec notamment une variation moyenne de transmission lumineuse ATL induite par le traitement thermique d'au plus 5% et/ou une variation moyenne de colorimétrie en réflexion induite par le traitement thermique AE* d'au plus 4. 17. Vitrage selon l'une des revendications précédentes, caractérisé en ce que le substrat subit, une fois muni de l'empilement de couches minces, un traitement thermique à plus de 5000 (en vu d'un bombage, avec après bombage une couleur en réflexion extérieure dans les bleus dans les verts ou dans les bleu-verts. 18. Vitrage selon l'une des revendications précédentes, caractérisé en ce qu'il est feuilleté, en associant le substrat en verre muni de l'empilement de couches minces avec un autre substrat en verre par au moins une feuille de polymère thermoplastique, ou en associant ledit substrat de verre muni de l'empilement de couches à au moins une feuille à à propriétés d'absorption d'énergie éventuellement éventuellement associée à une autre couche de polymère à propriétés auto-cicatrisante sous forme d'un vitrage feuilleté assymétrique. 19. Vitrage selon l'une des revendications 1 à 17, caractérisé en ce qu'il s'agit d'un vitrage multiple du type double vitrage. 20. Application du vitrage selon l'une des revendications 1 à 18 en tant que vitrage automobile, notamment en tant que parebrise ou vitres latérales, notamment à fonction anti-solaire et/ou chauffant et/ou dégivrant.